(57)【要約】【課題】圧力損失が低減されたコーディエライト質ハニカム構造体を得ることが可能なコーディエライト質ハニカム構造体の製造方法を提供する。【解決手段】アルミナ源原料とシリカ源原料とマグネシア源原料とを加えてコーディエライト化原料を得、得られたコーディエライト化原料を用いて坏土を得、得られた坏土をハニカム形状に押出し成形してハニカム成形体を得、得られたハニカム成形体を乾燥してハニカム乾燥体を得、得られたハニカム乾燥体を焼成してコーディエライト質ハニカム構造体を製造するコーディエライト質ハニカム構造体の製造方法であって、少なくともアルミナ源原料として、円形度０．７以上、且つ平均粒子径が１〜１０μｍの第一アルミナ源原料を、コーディエライト化原料の全質量に対して１０質量％以上加えてコーディエライト化原料を得るコーディエライト質ハニカム構造体の製造方法。【選択図】なし【特許請求の範囲】
【請求項１】
アルミナ源原料とシリカ源原料とマグネシア源原料とを加えてコーディエライト化原料を得、得られた前記コーディエライト化原料を用いて坏土を得、得られた前記坏土をハニカム形状に押出し成形して、隔壁によって複数のセルが区画形成されたハニカム成形体を得、得られた前記ハニカム成形体を乾燥してハニカム乾燥体を得、得られた前記ハニカム乾燥体を焼成してコーディエライト質ハニカム構造体を製造するコーディエライト質ハニカム構造体の製造方法であって、
少なくとも前記アルミナ源原料として、円形度０．７以上、且つ平均粒子径が１〜１０μｍの第一アルミナ源原料を、前記コーディエライト化原料の全質量に対して１０質量％以上加えて前記コーディエライト化原料を得るコーディエライト質ハニカム構造体の製造方法。
【請求項２】
前記第一アルミナ源原料として、アルミナ及び／又は水酸化アルミニウムの粒子を用いる請求項１に記載のコーディエライト質ハニカム構造体の製造方法。
【請求項３】
前記第一アルミナ源原料が、円形度０．８以上のものである請求項１又は２に記載のコーディエライト質ハニカム構造体の製造方法である。
【請求項４】
前記第一アルミナ源原料が、５μｍ以上の粒子を前記第一アルミナ源原料の全質量に対して１０質量％以上含むものである請求項１〜３のいずれかに記載のコーディエライト質ハニカム構造体の製造方法。
【請求項５】
アルミナ源原料とシリカ源原料とマグネシア源原料とを加えてコーディエライト化原料を得、得られた前記コーディエライト化原料を用いて坏土を得、得られた前記坏土をハニカム形状に押出し成形して、隔壁によって複数のセルが区画形成されたハニカム成形体を得、得られた前記ハニカム成形体を乾燥してハニカム乾燥体を得、得られた前記ハニカム乾燥体を焼成して得られた、コーディエライト質ハニカム構造体であって、
前記コーディエライト化原料が、少なくとも前記アルミナ源原料として、円形度０．７以上、且つ平均粒子径が１〜１０μｍの第一アルミナ源原料を、前記コーディエライト化原料の全質量に対して１０質量％以上加えて得られたものであるコーディエライト質ハニカム構造体。
【請求項６】
前記コーディエライト質ハニカム構造体を構成する前記隔壁が多孔質体であり、前記コーディエライト質ハニカム構造体を構成する隔壁の表面を平面とした場合における全面積に対する、前記隔壁の表面に形成された気孔の開口部の面積の割合が、３０〜５０％である請求項５に記載のコーディエライト質ハニカム構造体。
【発明の詳細な説明】
【技術分野】
【０００１】
本発明は、コーディエライト質ハニカム構造体の製造方法に関する。さらに詳しくは、圧力損失が低減されたコーディエライト質ハニカム構造体を得ることが可能なコーディエライト質ハニカム構造体の製造方法に関する。
【背景技術】
【０００２】
内燃機関、ボイラー等の排ガス中の微粒子や有害物質は、環境への影響を考慮して排ガス中から除去する必要性が高まっている。特にディーゼルエンジンから排出される微粒子（以下「ＰＭ」ということがある）の除去に関する規制は世界的に強化される傾向にあり、ＰＭを除去するための捕集フィルタ（ディーゼルパティキュレートフィルタ、以下「ＤＰＦ」ということがある）としてハニカム構造体からなるフィルタ（ハニカムフィルタ）の使用が注目され、種々のシステムが提案されている。上記ＤＰＦは、通常、多孔質の隔壁によって流体の流路となる複数のセルが区画形成されたものであり、セルを交互に目封じすることで、セルを構成する多孔質の隔壁がフィルタの役目を果たす構造である。また、ＤＰＦの材質としては、熱膨張係数が小さく耐熱衝撃性が高いコーディエライトが好適に使用されている。
【０００３】
このようなコーディエライト質ハニカム構造体は、例えば、アルミナ源となるアルミナ源原料を含むコーディエライト化原料を用いて坏土を得、得られた坏土をハニカム形状に押出し成形して、隔壁によって複数のセルが区画形成されたハニカム成形体を得、得られたハニカム成形体を乾燥してハニカム乾燥体を得、得られたハニカム乾燥体を焼成することによって製造されている（例えば、特許文献１）。
【０００４】
このようにして製造されたハニカム構造体を用いたハニカムフィルタは、ディーゼルエンジンの排ガス系に装着されて使用されるため、エンジンの性能を十分に発揮させることができるように、その圧力損失の低減が求められている。
【特許文献１】特開２００３−４０６８７号公報
【発明の開示】
【発明が解決しようとする課題】
【０００５】
しかしながら、従来の製造方法においては、得られるコーディエライト質ハニカム構造体の圧力損失を効果的に低減することができず、特に、得られるコーディエライト質の組成や気孔率を維持したままで、その圧力損失を低減することができず問題となっていた。
【０００６】
本発明は、このような従来技術の問題点に鑑みてなされたものであり、圧力損失が低減されたコーディエライト質ハニカム構造体を得ることが可能なコーディエライト質ハニカム構造体の製造方法を提供する。
【課題を解決するための手段】
【０００７】
本発明者らは、上述の課題を解決するべく鋭意研究した結果、従来のハニカム構造体の製造方法において使用されるコーディエライト化原料に含まれるアルミナ源原料が、円形度の比較的に低い粒子、即ち、比較的に扁平な粒子を多く含んで構成されたものであり、このような坏土を用いて押出し成形した場合に、この扁平な粒子がハニカム成形体の隔壁の表面に配列し、多孔質体の気孔の開口部が十分に形成されない、ということが、最終製品としてのハニカム構造体の圧力損失の低減を妨げている原因であることを見出した。そして、所定の形状のアルミナ源原料粒子を所定の割合で含むアルミナ源原料を用いることにより、上記課題を解決し得ることに想到して、本発明を完成させた。即ち、本発明によれば、以下のコーディエライト質ハニカム構造体の製造方法が提供される。
【０００８】
［１］アルミナ源原料とシリカ源原料とマグネシア源原料とを加えてコーディエライト化原料を得、得られた前記コーディエライト化原料を用いて坏土を得、得られた前記坏土をハニカム形状に押出し成形して、隔壁によって複数のセルが区画形成されたハニカム成形体を得、得られた前記ハニカム成形体を乾燥してハニカム乾燥体を得、得られた前記ハニカム乾燥体を焼成してコーディエライト質ハニカム構造体を製造するコーディエライト質ハニカム構造体の製造方法であって、少なくとも前記アルミナ源原料として、円形度０．７以上、且つ平均粒子径が１〜１０μｍの第一アルミナ源原料を、前記コーディエライト化原料の全質量に対して１０質量％以上加えて前記コーディエライト化原料を得るコーディエライト質ハニカム構造体の製造方法。
【０００９】
［２］前記第一アルミナ源原料として、アルミナ及び／又は水酸化アルミニウムの粒子を用いる前記［１］に記載のコーディエライト質ハニカム構造体の製造方法。
【００１０】
［３］前記第一アルミナ源原料が、円形度０．８以上のものである前記［１］又は［２］に記載のコーディエライト質ハニカム構造体の製造方法である。
【００１１】
［４］前記第一アルミナ源原料が、５μｍ以上の粒子を前記第一アルミナ源原料の全質量に対して１０質量％以上含むものである前記［１］〜［３］のいずれかに記載のコーディエライト質ハニカム構造体の製造方法。
【００１２】
［５］アルミナ源原料とシリカ源原料とマグネシア源原料とを加えてコーディエライト化原料を得、得られた前記コーディエライト化原料を用いて坏土を得、得られた前記坏土をハニカム形状に押出し成形して、隔壁によって複数のセルが区画形成されたハニカム成形体を得、得られた前記ハニカム成形体を乾燥してハニカム乾燥体を得、得られた前記ハニカム乾燥体を焼成して得られた、コーディエライト質ハニカム構造体であって、前記コーディエライト化原料が、少なくとも前記アルミナ源原料として、円形度０．７以上、且つ平均粒子径が１〜１０μｍの第一アルミナ源原料を、前記コーディエライト化原料の全質量に対して１０質量％以上加えて得られたものであるコーディエライト質ハニカム構造体。
【００１３】
［６］前記コーディエライト質ハニカム構造体を構成する前記隔壁が多孔質体であり、前記コーディエライト質ハニカム構造体を構成する隔壁の表面を平面とした場合における全面積に対する、前記隔壁の表面に形成された気孔の開口部の面積の割合が、３０〜５０％である前記［５］に記載のコーディエライト質ハニカム構造体。
【発明の効果】
【００１４】
本発明のコーディエライト質ハニカム構造体の製造方法によれば、多孔質体の気孔の開口部を隔壁の表面に多く形成することにより、圧力損失が低減されたコーディエライト質ハニカム構造体を得ることがきる。これにより、製品としてのコーディエライト質ハニカム構造体の組成や気孔率を維持したままで、その圧力損失を低減することが可能となり、耐衝撃性や耐熱性においても優れたコーディエライト質ハニカム構造体を得ることがきる。また、得られたコーディエライト質ハニカム構造体を触媒担体として使用した場合には、その隔壁の表面に触媒が担持し易く、好適に用いることができる。
【発明を実施するための最良の形態】
【００１５】
以下、本発明を実施するための最良の形態を具体的に説明するが、本発明は、これに限定されて解釈されるものではなく、本発明の範囲を逸脱しない限りにおいて、当業者の知識に基づいて、種々の変更、修正、改良を加え得るものである。
【００１６】
本発明のコーディエライト質ハニカム構造体の製造方法の一の実施の形態は、アルミナ源原料とシリカ源原料とマグネシア源原料とを加えてコーディエライト化原料を得、得られたコーディエライト化原料を用いて坏土を得、得られた坏土をハニカム形状に押出し成形して、隔壁によって複数のセルが区画形成されたハニカム成形体を得、得られたハニカム成形体を乾燥してハニカム乾燥体を得、得られたハニカム乾燥体を焼成してコーディエライト質ハニカム構造体（以下、単に「ハニカム構造体」ということがある）を製造するコーディエライト質ハニカム構造体の製造方法であって、少なくともアルミナ源原料として、円形度０．７以上、且つ平均粒子径が１〜１０μｍの第一アルミナ源原料を、コーディエライト化原料の全質量に対して１０質量％以上加えてコーディエライト化原料を得るコーディエライト質ハニカム構造体の製造方法である。
【００１７】
従来のハニカム構造体の製造方法においては、坏土を得るためのコーディエライト化原料を構成するアルミニウム源材料は、円形度の比較的に低い粒子、即ち、比較的に扁平な粒子を多く含んだものを用いていたため、多孔質のコーディエライト質ハニカム構造体を製造した場合に、押出し成形したハニカム成形体の隔壁の表面に、その比較的に平坦なアルミニウム源原料の粒子が配列してしまい、隔壁の表面に気孔の開口部があまり形成されなかった。本実施の形態のコーディエライト質ハニカム構造体の製造方法においては、上述したようにコーディエライト化原料を得る際に、少なくともアルミナ源原料として、円形度０．７以上、且つ平均粒子径が１〜１０μｍの第一アルミナ源原料を、コーディエライト化原料の全質量に対して１０質量％以上用いるため、アルミナ源原料の粒子が隔壁の表面に配列する際に、粒子表面の曲率によって隙間ができ、この隙間が、気孔の開口部となって、得られるコーディエライト質ハニカム構造体の圧力損失を低減することが可能となる。なお、アルミナ源原料の粒子は、コーディエライト化原料の中では比較的融点の高いものが多く、骨材として特に有効に機能し得る粒子である。また、本実施の形態のコーディエライト質ハニカム構造体の製造方法によれば、製品としてのコーディエライト質ハニカム構造体の組成や気孔率を維持したままでも、その圧力損失を低減することができるため、耐衝撃性や耐熱性においても優れたコーディエライト質ハニカム構造体を得ることがきる。また、触媒担体として使用した場合には、隔壁の表面に気孔の開口部が多いため、触媒が担持し易く、好適に用いることができる。
【００１８】
なお、本明細書における「円形度」とは、対象となる粒子を平面視した際の形状が、真円からどの程度ズレているのかを示す指標であり、フロー式粒子像分析装置（例えば、商品名：ＦＰＩＡ−２０００、シスメックス（株）製等）を用いて、その粒子の投影面積Ｓ、及び周囲長Ｌを測定し、下記式（１）に基づいて算出される円形度ＳＤを意味するものとする。この指標では円形度１．０が真円であり、値が小さくなる程、真円とのズレが大きいことを示す。
ＳＤ＝４πＳ／Ｌ2  …（１）
（但し、ＳＤ：円形度、Ｓ：投影面積、Ｌ：周囲長）
【００１９】
また、本明細書において「平均粒子径」というときは、ストークスの液相沈降法を測定原理とし、Ｘ線透過法により検出を行う、Ｘ線透過式粒度分布測定装置（例えば、商品名：セディグラフ５０００−０２型、（株）島津製作所製等）により測定した５０％粒子径の値を意味するものとする。
【００２０】
本実施の形態のコーディエライト質ハニカム構造体の製造方法によって製造させるコーディエライト質ハニカム構造体は、図１に示すような、多孔質の隔壁２によって複数のセル３が区画形成されたコーディエライト質ハニカム構造体１である。なお、得られるコーディエライト質ハニカム構造体１の全体形状については特に限定されるものではなく、例えば、図１に示すような円筒状の他、四角柱状、三角柱状等の形状を挙げることができる。また、セル形状（セル３の形成方向に対して垂直な断面におけるセル形状）についても特に限定はされず、例えば、図１に示すような四角形セルの他、六角形セル、三角形セル、円形セル等の形状を挙げることができる。なお、このようなコーディエライト質ハニカム構造体は、例えば、多孔質の隔壁表面や気孔中に触媒を担持させて、触媒担体として用いることができる。また、複数のセルの一方の開口部と、他方の開口部とを互い違いに目封止して、フィルタとして用いることもできる。
【００２１】
なお、本実施の形態のコーディエライト質ハニカム構造体の製造方法によって製造されるコーディエライト質ハニカム構造体においては、コーディエライト質ハニカム構造体を構成する隔壁が多孔質体であり、この隔壁の表面を平面とした場合における全面積に対する、隔壁の表面に形成された気孔の開口部の面積の割合（以下、単に「気孔の開口面積の割合」ということがある）が、３０〜５０％であることが好ましい。気孔の開口面積の割合が上述した範囲であると、フィルタ等に用いるために十分な機械的強度を保持しつつ、圧力損失が低減されたものとなる。
【００２２】
上述した気孔の開口面積の割合は、得られたコーディエライト質ハニカム構造体の隔壁の表面を走査型電子顕微鏡（ＳＥＭ）によって撮像し、得られた画像を画像処理によって二値化処理して、隔壁の表面を平面とした場合における全面積と、隔壁の表面に形成された気孔の開口面積とを得、得られた値からその割合を求めて算出することができる。
【００２３】
以下、本実施の形態のコーディエライト質ハニカム構造体の製造方法の実施の形態について、各工程毎にさらに詳細に説明する。まず、コーディエライト組成におけるアルミナ源、シリカ源、及びマグネシア源となる、アルミナ源原料とシリカ源原料とマグネシア源原料とを加えてコーディエライト化原料を得、得られたコーディエライト化原料に、水等の分散媒を加え、混合・混練することによって坏土を得る。このコーディエライト化原料とは、焼成によりコーディエライトに変換され得る物質を意味し、具体的には、上述したシリカ源原料、アルミナ源原料、及びマグネシア源原料を含む混合物である。通常は、これら原料の粒子を、焼成後の組成がコーディエライトの理論組成（２ＭｇＯ・２Ａｌ2Ｏ3・５ＳｉＯ2）となるように混合したもの、具体的には、シリカ源原料の粒子をシリカ換算で４７〜５３質量％、アルミナ源原料の粒子をアルミナ換算で３２〜３８質量％、マグネシア源原料の粒子をマグネシア換算で１２〜１６質量％の比率で混合したものが好適に用いられる。このような原料の粒子は、多孔質構造の骨材となるものである。上述したように本実施の形態のコーディエライト質ハニカム構造体の製造方法は、少なくともアルミナ源原料として、円形度０．７以上、且つ平均粒子径が１〜１０μｍの第一アルミナ源原料を、コーディエライト化原料の全質量に対して１０質量％以上加えてコーディエライト化原料を得ることを特徴とする。
【００２４】
アルミナ源原料は、アルミナ、アルミナを含む複合酸化物、又は焼成によりアルミナに変換される物質等の粒子であればよい。但し、不純物が少ない市販品を入手できる、アルミナ、又は水酸化アルミニウム（Ａｌ（ＯＨ）3）の粒子を用いることが好ましく、アルミナ、及び水酸化アルミニウムの粒子を併用することがさらに好ましい。また、カオリン（Ａｌ2Ｏ3・２ＳｉＯ2・２Ｈ2Ｏ）やムライト（３Ａｌ2Ｏ3・２ＳｉＯ2）等の粒子は、アルミナ源とシリカ源との役割を果たす物質であることから、アルミナ源原料としても用いることができる。なお、アルミナ源原料が、上述した形状の第一アルミナ源原料を所定の割合以上含んでいる場合には、コーディエライトの理論組成を実現するために必要な他のアルミナ源原料粒子の形状や粒子径については特に制限はない。
【００２５】
なお、本実施の形態においては、第一アルミナ源原料の円形度は、０．８以上であることが好ましく、０．８５以上であることが特に好ましい。このように、第一アルミナ源原料の円形度がより高くなる、即ち、第一アルミナ源原料がより球状に近づくにつれて、隔壁表面に形成される気孔の開口部が多くなり、得られるコーディエライト質ハニカム構造体の圧力損失を低減する効果をより得ることができる。また、円形度が高い粒子は、焼成時に高温まで安定して存在し、気孔径の制御が容易である点においても好ましい。なお、第一アルミナ源原料の円形度が０．７未満であると、隔壁表面に気孔の開口部があまり形成されないため、圧力損失を低減する効果を得ることができない。
【００２６】
上記のような円形度の粒子を得る方法（球状化処理）としては、所定のアルミナ源原料粒子を、その融点以上の温度で加熱処理する方法が挙げられる。所定のアルミナ源原料粒子をその融点以上の温度で加熱処理することにより、その表面が溶融し、エッジ部分が少ない球状の粒子（第一アルミナ源原料）を得ることができる。例えば、アルミナの融点は２０５０℃であるから、２０５０℃以上の火炎中で加熱処理する方法等により容易に球状化処理を行い、円形度が０．７以上の第一アルミナ源原料粒子を簡便に得ることができる。
【００２７】
また、所定のアルミナ源原料粒子をジェット気流により粉砕処理する方法も好適に用いることができる。所定のアルミナ源原料粒子をジェット気流により粉砕処理することにより、所定のアルミナ源原料粒子の表面が摩滅し、エッジ部分が少ない球状の粒子を得ることができる。具体的には、ジェットミル等の装置を用いて、空気や窒素等の高圧ガスとともに所定のアルミナ源原料粒子をノズルから加圧噴射し、所定のアルミナ源原料粒子自体の摩擦や衝突を利用して粉砕処理を行う方法等が挙げられる。
【００２８】
また、本実施の形態においては、アルミナ源原料として、上述した第一アルミナ源原料を、コーディエライト化原料の全質量に対して１０質量％以上加えてコーディエライト化原料を得る必要があるが、圧力損失低減の効果をより確実に得るためには、第一アルミナ源原料を、コーディエライト化原料の全質量に対して１５質量％以上加えることが好ましく、２０質量％以上加えることが特に好ましい。なお、第一アルミナ源原料が、コーディエライト化原料の全質量に対して１０質量％未満である場合には、第一アルミナ源原料が少なく過ぎて、圧力損失を低減する効果を十分に得ることができない。
【００２９】
また、本実施の形態のコーディエライト質ハニカム構造体の製造方法に用いられる第一アルミナ源原料の平均粒子径は、１〜１０μｍであるが、１〜５μｍであることが好ましく、２〜５μｍであることが特に好ましい。このような平均粒子径の第一アルミナ源原料球状粒子は、コーディエライト化原料の骨材粒子として非常に適した大きさであるとともに、これらの粒子が配列することにより、多孔質体の気孔の開口部となる空間を良好に形成することができる。
【００３０】
なお、本実施の形態のコーディエライト質ハニカム構造体の製造方法において、第一アルミナ源原料は、粒子径が５μｍ以上の粒子を、このアルミナ源原料の全質量に対して１０質量％以上含むものであることが好ましい。粒子径が５μｍ以上のアルミナ源原料は、骨材としても、また、気孔の開口部として適した空間を形成する材料としても、特に好適なものである。
【００３１】
シリカ源原料は、シリカ、シリカを含む複合酸化物、又は焼成によりシリカに変換される物質等の粒子を用いることができる。具体的には、石英をはじめとするシリカ（ＳｉＯ2）、カオリン（Ａｌ2Ｏ3・２ＳｉＯ2・２Ｈ2Ｏ）、タルク（３ＭｇＯ・４ＳｉＯ2・Ｈ2Ｏ）、又はムライト（３Ａｌ2Ｏ3・２ＳｉＯ2）等の粒子が挙げられる。
【００３２】
上記のシリカ源原料としての粒子（シリカ源原料粒子）は、不純物として酸化ナトリウム（Ｎａ2Ｏ）、酸化カリウム（Ｋ2Ｏ）等を含有していてもよい。但し、熱膨張係数の上昇を防止し、耐熱性を向上させる観点から、シリカ源原料粒子の全質量に対する上記不純物の合計質量の比率が０．０１質量％以下であることが好ましい。また、カオリン粒子は、不純物として雲母、石英等を含有してもよい。但し、熱膨張係数の上昇を防止し、耐熱性を向上させる観点から、カオリン粒子の全質量に対する上記不純物の合計質量の比率が２質量％以下であることが好ましい。
【００３３】
シリカ源原料粒子の平均粒子径は特に限定されないが、石英粒子であれば５〜５０μｍ、カオリン粒子であれば２〜１０μｍ、タルク粒子であれば５〜４０μｍ、ムライト粒子であれば２〜２０μｍ程度のものが好適に用いられる。
【００３４】
マグネシア源原料は、マグネシア、マグネシアを含む複合酸化物、又は焼成によりマグネシアに変換される物質等の粒子であればよい。具体的には、タルク、又はマグネサイト（ＭｇＣＯ3）等の粒子が挙げられるが、中でも、タルク粒子が好ましい。
【００３５】
これらのマグネシア源原料としての粒子（マグネシア源原料粒子）には、不純物として酸化鉄（Ｆｅ2Ｏ3）、酸化カルシウム（ＣａＯ）、酸化ナトリウム（Ｎａ2Ｏ）、酸化カリウム（Ｋ2Ｏ）等を含有していてもよい。但し、熱膨張係数の上昇を防止し、耐熱性を向上させる観点から、マグネシア源原料粒子の全質量に対する酸化鉄の質量比率が０．１〜２．５質量％であることが好ましく、同じくマグネシア源原料粒子の全質量に対する酸化カルシウム、酸化ナトリウム、及び酸化カリウムの合計質量の比率が０．３５質量％以下であることが好ましい。
【００３６】
マグネシア源原料粒子の平均粒子径は特に限定されないが、タルク粒子であれば５〜４０μｍ（好ましくは１０〜３０μｍ）、マグネサイト粒子であれば４〜８μｍ程度のものが好適に用いられる。
【００３７】
なお、シリカ源原料粒子やマグネシア源原料粒子においても、上述したアルミナ源原料粒子と同様の方法（加熱処理やジェット気流により粉砕処理）の球状化処理を行ってもよい。
【００３８】
コーディエライト化原料に加える分散媒としては、水、或いは水とアルコール等の有機溶媒との混合溶媒等が挙げられ、特に、水が好適に用いられる。
【００３９】
また、コーディエライト化原料と分散媒とを混合・混練する際には、造孔材、有機バインダ、分散剤等の添加物をさらに加えて、得られる坏土を調製してもよい。
【００４０】
造孔材は、成形体を焼成する際に焼失して気孔を形成させることによって、気孔率を増大させ、高気孔率のコーディエライト質ハニカム構造体を得るための添加剤である。造孔材としては、成形体を焼成する際に焼失する可燃性物質である必要があり、例えば、グラファイト等のカーボン、小麦粉、澱粉、フェノール樹脂、ポリメタクリル酸メチル、ポリエチレン、又はポリエチレンテレフタレート等が挙げられるが、アクリル樹脂等の有機樹脂からなるマイクロカプセルを特に好適に用いることができる。マイクロカプセルは中空粒子であるために、単位質量当たりの造孔効果が高く、少量の添加で高気孔率のハニカム構造体を得られることに加え、焼成時の発熱が少なく、熱応力の発生を低減することができるという利点がある。
【００４１】
有機バインダは、成形時に坏土に流動性を付与し、焼成前のハニカム乾燥体においてゲル状となり、乾燥体の機械的強度を維持する補強剤としての機能を果たす添加剤である。従って、バインダとしては、例えば、ヒドロキシプロピルメチルセルロース、メチルセルロース、ヒドロキシエチルセルロース、カルボキシルメチルセルロース、ポリビニルアルコール等を好適に用いることができる。
【００４２】
分散剤は、コーディエライト化原料を構成するそれぞれの粒子等の分散媒への分散を促進し、均質な坏土を得るための添加剤である。従って、分散剤としては、界面活性効果を有する物質、例えば、エチレングリコール、デキストリン、脂肪酸石鹸、ポリアルコール等を好適に用いることができる。
【００４３】
なお、坏土を得るためにコーディエライト化原料と分散媒とを混合・混練する際には、公知の混合・混練方法に準じて行うことができる。但し、混合については、撹拌羽根を５００ｒｐｍ以上（好ましくは１０００ｒｐｍ以上）の高速で回転させることが可能な、撹拌力・分散力に優れた混合機を用い、剪断力を加えながら撹拌する方法により行うことが好ましい。このような混合方法により、得られるハニカム構造体の内部欠陥の原因となる、それぞれの原料粒子中に含まれる微粒子の凝集塊を粉砕し消失させることができる。
【００４４】
なお、混合については、従来公知の混合機、例えば、シグマニーダ、リボンミキサ等により行うことができる。混練については、従来公知の混練機、例えば、シグマニーダ、バンバリーミキサ、スクリュー式の押出し混練機等により行うことができる。特に、真空減圧装置（例えば、真空ポンプ等）を備えた混練機（いわゆる真空土練機や二軸連続混練押出し成形機等）を用いると、欠陥が少なく、成形性の良好な坏土を得ることができる点において好ましい。
【００４５】
次に、このようにして得られた坏土を押出し成形して、隔壁によって複数のセルが区画形成されたハニカム成形体を得る。押出し成形の方法は、特に限定されるものではなく、所望のセル形状、隔壁厚さ、セル密度を有する口金を用いて押出し成形する方法を好適に用いることができる。
【００４６】
次に、得られたハニカム成形体を乾燥してハニカム乾燥体を得る。乾燥の方法も特に限定されず、熱風乾燥、マイクロ波乾燥、誘電乾燥、減圧乾燥、真空乾燥、凍結乾燥等の従来公知の乾燥法を用いることができるが、中でも、成形体全体を迅速且つ均一に乾燥することができる点で、熱風乾燥とマイクロ波乾燥又は誘電乾燥とを組み合わせた乾燥方法が好ましい。
【００４７】
次に、得られたハニカム乾燥体を焼成してコーディエライト質ハニカム構造体を製造する。この焼成とは、それぞれの原料粒子（アルミナ源原料粒子、シリカ源原料粒子、及びマグネシア源原料粒子）を焼結させて緻密化し、所定の強度を確保するための操作を意味する。焼成条件（温度・時間）は、ハニカム成形体を構成するそれぞれの原料粒子の種類により異なるため、その種類に応じて適当な条件を選択すればよい。例えば、１４１０〜１４４０℃の温度で、３〜１０時間焼成することが好ましい。焼成条件（温度・時間）が上記範囲未満であると、骨材原料粒子のコーディエライト結晶化が不十分となるおそれがある点において好ましくなく、上記範囲を超えると、生成したコーディエライトが溶融するおそれがある点において好ましくない。
【００４８】
なお、焼成の前、或いは焼成の昇温過程において、ハニカム乾燥体中の有機物（造孔材、有機バインダ、分散剤等）を燃焼させて除去する操作（仮焼）を行うと、有機物の除去をより促進させることができる点において好ましい。有機バインダの燃焼温度は２００℃程度、造孔材の燃焼温度は３００〜１０００℃程度であるので、仮焼温度は２００〜１０００℃程度とすればよい。仮焼時間は特に限定されないが、通常は、１０〜１００時間程度である。
【００４９】
このようにして製造されたコーディエライト質ハニカム構造体は、隔壁の表面に形成された気孔の開口部が、従来のハニカム構造体より多いことから、圧力損失が低減されている。特に、その組成や気孔率を維持したままでも、圧力損失が低減されるために、耐衝撃性や耐熱性においても優れている。
【００５０】
なお、得られたコーディエライト質ハニカム構造体において、その気孔径（細孔径ということもある）や気孔率等については特に制限はないが、例えば、気孔径は、１０〜４０μｍであることが好ましく、１５〜３０μｍであることがさらに好ましい。また、気孔率は、４０〜７０％であることが好ましく、５０〜６５％であることがさらに好ましい。
【００５１】
なお、上述した気孔径は、水銀圧入法によって得られた値のことであり、例えば、水銀圧入式ポロシメーターによって測定することができる。また、上述した気孔率は、上記水銀圧入法により得られる多孔質体の全気孔容積Ｖと、その多孔質体の構成材料の真比重ｄt（コーディエライトの場合であれば、２．５２ｇ／ｃｍ3）とから、下記式（２）に基づいて算出される気孔率Ｐoを意味するものとする。
Ｐo＝Ｖ／（Ｖ＋１／ｄt）×１００  …（２）
（但し、Ｐo：気孔率、Ｖ：全細孔容積、ｄt：真比重）
【００５２】
また、得られたコーディエライト質ハニカム構造体を、集塵用フィルタとして用いる場合には、セルの一方の開口部と他方の開口部と互い違いに目封止する目封止部をさらに備えたものとする。
【００５３】
目封止部を形成する方法については特に限定されないが、例えば、コーディエライト質ハニカム構造体の一方の端面に、粘着シートを貼着し、画像処理を利用したレーザ加工等によりその粘着シートの目封止すべきセルに対応する部分のみに孔開けをしてマスクとし、そのマスクが貼着されたコーディエライト質ハニカム構造体の端面をセラミックスラリー中に浸漬し、コーディエライト質ハニカム構造体の目封止すべきセルにセラミックスラリーを充填して目封止部を形成し、これと同様の工程をコーディエライト質ハニカム構造体の他方の端面についても行った後、目封止部を乾燥し、焼成する方法が挙げられる。また、この目封止部をハニカム形状のセラミック乾燥体に形成し、セラミック乾燥体の焼成と目封止部の焼成を同時に行ってもよい。
【００５４】
セラミックスラリーは、少なくとも骨材としての原料粒子（骨材原料粒子）と分散媒（例えば、水等）とを混合することにより調製することができる。さらに、必要により、バインダ、分散剤等の添加剤を加えてもよい。骨材原料粒子の種類は特に限定されないが、上述したコーディエライト化原料を構成する粒子を好適に用いることができる。バインダとしては、ポリビニルアルコール、メチルセルロース等の樹脂、分散剤としては、特殊カルボン酸型高分子界面活性剤を用いることが好ましい。
【００５５】
セラミックスラリーの粘度は５〜５０Ｐａ・ｓの範囲内に調製することが好ましく、１０〜３０Ｐａ・ｓの範囲に調製することがより好ましい。セラミックスラリーの粘度が低すぎると、ヒケ欠陥が発生し易くなる傾向がある。スラリーの粘度は、例えば、骨材原料粒子と分散媒（例えば、水等）との比率、或いは分散剤の量等によって調製することができる。
【実施例】
【００５６】
以下、本発明を実施例により具体的に説明するが、本発明は以下の実施例に限定されるものではない。
【００５７】
（実施例１）
本実施例においては、コーディエライト質ハニカム構造体として、セルの一方の開口部と他方の開口部と互い違いに目封止する目封止部をさらに備えたコーディエライト質ハニカム構造体（ハニカムフィルタ）を製造した。具体的な製造方法としては、まず、タルク（平均粒子径２１μｍ、円形度０．７２）４２質量％、カオリン（平均粒子径１１μｍ、円形度０．６８）２０質量％、アルミナＡ（平均粒子径２．４μｍ、円形度０．７１）２５質量％、シリカ（平均粒子径２５μｍ、円形度０．８４）１３質量％の割合で混合してコーディエライト化原料を調製した。本実施例においては、アルミナＡが第一アルミナ源原料である。
【００５８】
次に、このコーディエライト化原料１００質量部に対して、カーボン（グラファイト）（平均粒子径５３μｍ）１０．０質量部、発泡樹脂（平均粒子径５０μｍ）２．０質量部、バインダー４質量部、界面活性剤０．５質量部、水３１質量部を混練機に投入し、６０分混練し坏土を得た。
【００５９】
次に、得られた坏土を真空土練機に投入、混練して、シリンダー状の坏土を作製し、この坏土を押出し成形機に投入して、隔壁によって複数のセルが区画形成されたハニカム状に成形してハニカム成形体を得た。次に、得られたハニカム成形体を、誘電乾燥の後、熱風乾燥で絶乾し、所定の寸法に両端面を切断してハニカム乾燥体を得た。
【００６０】
次に、得られたハニカム乾燥体のセルの一方の開口部と他方の開口部とに、上述したコーディエライト化原料と同様の組成のコーディエライト化原料からなるスラリーを充填して目封止した。
【００６１】
次に、最高温度１４２０℃で７時間保持、１２０時間の焼成スケジュールで焼成して、円筒状のハニカムフィルタを製造した。ハニカムフィルタの全体形状は、端面（セル開口面）形状が２２９．０ｍｍφの円形、長さが３０５．０ｍｍであり、隔壁の厚さが３００μｍ、セル密度が４６．５×１０-2セル／ｍｍ2（３００セル／ｉｎｃｈ2）。
【００６２】
本実施例に用いられたコーディエライト化原料を構成するアルミナ源原料としての粒子（アルミナＡ）の円形度、その平均粒子径（μｍ）、粒子径が５μｍ以上の粒子がその粒子の全質量に対して含まれる割合（以下、「５μｍ以上割合（質量％）」という）、及び、そのアルミナ源原料としての粒子がコーディエライト化原料の全質量に対して含まれる割合（以下、「含有質量（質量％）」という）を表１に示す。
【００６３】
【表１】
2006089329.tif 000002
【００６４】
また、得られたハニカムフィルタにおいて、その隔壁の表面を平面とした場合における全面積に対する、隔壁の表面に形成された気孔の開口部の面積の割合（以下、「気孔の開口面積の割合（％）」という）と、圧力損失（ＫＰａ）と、圧縮強度（ＭＰａ）と、気孔率（％）と、気孔径（μｍ）と、熱膨張係数（×１０-6／℃）とを測定した。それぞれの測定結果を表１に示す。なお、気孔の開口面積の割合、気孔率、及び気孔径については、上述した本発明の一の実施の形態において説明した方法によって測定を行った。
【００６５】
圧力損失の測定方法としては、まず、得られたハニカムフィルタの両端面に、内径φ２１５ｍｍのリングを圧接し、スートジェネレーターで発生させたスートを、このハニカムフィルタの端面に圧接したリングの内側（φ２１５．０ｍｍの範囲内）に導入して捕集させた。そして、合計３３ｇのスートを捕集させた状態のハニカムフィルタに、６．２Ｎｍ3／ｍｉｎの空気を流し、ハニカムフィルタの前後での圧力差を求めて圧力損失を測定した。
【００６６】
また、圧縮強度は、得られたハニカムフィルタを、端面が２５．４ｍｍφの円形で、長さが２５．４ｍｍの柱状に刳り貫き、その長さ方向の圧縮強度を測定した値とした。
【００６７】
（実施例２〜６）
アルミナＡに変えて、表１記載のアルミナＢ〜Ｆを用いたこと以外は、実施例１と同様にしてハニカムフィルタを得、得られたハニカムフィルタにおいて、気孔の開口面積の割合（％）と、圧力損失（ＫＰａ）と、圧縮強度（ＭＰａ）と、気孔率（％）と、気孔径（μｍ）と、熱膨張係数（×１０-6／℃）とを測定した。それぞれの測定結果を表１に示す。なお、それぞれの測定方法については、実施例１と同様である。
【００６８】
（実施例７）
アルミナＡに変えて、表１記載のアルミナＣを１０質量％及びアルミナＧを１５質量％用いたこと以外は、実施例１と同様にしてハニカムフィルタを得、得られたハニカムフィルタにおいて、気孔の開口面積の割合（％）と、圧力損失（ＫＰａ）と、圧縮強度（ＭＰａ）と、気孔率（％）と、気孔径（μｍ）と、熱膨張係数（×１０-6／℃）とを測定した。それぞれの測定結果を表１に示す。なお、それぞれの測定方法については、実施例１と同様である。本実施例においては、アルミナＣが第一アルミナ源原料である。
【００６９】
（比較例１）
アルミナＡに変えて、表１記載のアルミナＨを用いたこと以外は、実施例１と同様にしてハニカムフィルタを得、得られたハニカムフィルタにおいて、気孔の開口面積の割合（％）と、圧力損失（ＫＰａ）と、圧縮強度（ＭＰａ）と、気孔率（％）と、気孔径（μｍ）と、熱膨張係数（×１０-6／℃）とを測定した。それぞれの測定結果を表１に示す。なお、それぞれの測定方法については、実施例１と同様である。
【００７０】
（比較例２）
アルミナＡに変えて、表１記載のアルミナＣを５質量％及びアルミナＧを２０質量％用いたこと以外は、実施例１と同様にしてハニカムフィルタを得、得られたハニカムフィルタにおいて、気孔の開口面積の割合（％）と、圧力損失（ＫＰａ）と、圧縮強度（ＭＰａ）と、気孔率（％）と、気孔径（μｍ）と、熱膨張係数（×１０-6／℃）とを測定した。それぞれの測定結果を表１に示す。なお、それぞれの測定方法については、実施例１と同様である。
【００７１】
（実施例８）
本実施例においては、コーディエライト化原料を、タルク（平均粒子径２１μｍ、円形度０．７２）３７質量％、カオリン（平均粒子径１１μｍ、円形度０．６８）１９質量％、水酸化アルミニウムＡ（平均粒子径２．８μｍ、円形度０．７２）３３質量％、シリカ（平均粒子径２５μｍ、円形度０．８４）１１質量％の割合で混合して調製した以外は、実施例１の実施例１と同様にしてハニカムフィルタを得、得られたハニカムフィルタにおいて、気孔の開口面積の割合（％）と、圧力損失（ＫＰａ）と、圧縮強度（ＭＰａ）と、気孔率（％）と、気孔径（μｍ）と、熱膨張係数（×１０-6／℃）とを測定した。それぞれの測定結果を表１に示す。なお、それぞれの測定方法については、実施例１と同様である。本実施例においては、水酸化アルミニウムＡが第一アルミナ源原料である。
【００７２】
（比較例３）
水酸化アルミニウムＡに変えて、表１記載の水酸化アルミニウムＢを用いたこと以外は、実施例１と同様にしてハニカムフィルタを得、得られたハニカムフィルタにおいて、気孔の開口面積の割合（％）と、圧力損失（ＫＰａ）と、圧縮強度（ＭＰａ）と、気孔率（％）と、気孔径（μｍ）と、熱膨張係数（×１０-6／℃）とを測定した。それぞれの測定結果を表１に示す。なお、それぞれの測定方法については、実施例１と同様である。
【００７３】
（実施例９〜１１）
タルク（平均粒子径２１μｍ、円形度０．７２）４２質量％、表２に記載のそれぞれのカオリン（カオリンＡ〜Ｃ）２０質量％、アルミナ（平均粒子径４．５μｍ、円形度０．６５）２５質量％、シリカ（平均粒子径２５μｍ、円形度０．８４）１３質量％の割合で混合してコーディエライト化原料を調製したこと以外は、実施例１と同様にしてハニカムフィルタを得、得られたハニカムフィルタにおいて、気孔の開口面積の割合（％）と、圧力損失（ＫＰａ）と、圧縮強度（ＭＰａ）と、気孔率（％）と、気孔径（μｍ）と、熱膨張係数（×１０-6／℃）とを測定した。それぞれの測定結果を表２に示す。なお、それぞれの測定方法については、実施例１と同様である。本実施例においては、カオリンＡ〜Ｃが第一アルミナ源原料である。
【００７４】
【表２】
2006089329.tif 000003
【００７５】
（比較例４）
カオリンＡに変えて、表２記載のカオリンＤを用いたこと以外は、実施例９と同様にしてハニカムフィルタを得、得られたハニカムフィルタにおいて、気孔の開口面積の割合（％）と、圧力損失（ＫＰａ）と、圧縮強度（ＭＰａ）と、気孔率（％）と、気孔径（μｍ）と、熱膨張係数（×１０-6／℃）とを測定した。それぞれの測定結果を表２に示す。なお、それぞれの測定方法については、実施例１と同様である。
【００７６】
実施例１〜１１によって得られたハニカムフィルタは、気孔の開口面積の割合が高く、その圧力損失は低くなっていた。それに対し、比較例１においては、円形度が０．９のアルミナＨの平均粒子径が０．５と小さ過ぎたため、隣接する粒子同士が詰まって配列してしまい、得られたハニカムフィルタにおいては、気孔の開口面積の割合が低く、圧力損失は高くなっていた。また、比較例２においては、円形度が０．９のアルミナＣの含有質量が５質量％と低いため、圧力損失を低減する効果を得ることができなかった。比較例３及び比較例４においても、水酸化アルミニウムＡの円形度が０．６２と小さく、また、カオリンＤの円形度が０．６１と小さいため、気孔の開口面積の割合が低く、圧力損失は高くなっていた。
【００７７】
また、実施例と比較例とで得られたハニカムフィルタにおいては、その気孔率や気孔径については特に大きな違いは見られず、これらの特性を維持したままでも圧力損失を低減できることが判明した。なお、実施例６によって得られたハニカムフィルタは、アルミナＦの平均粒子径が９μｍと大きいため、コーディエライト化反応性が若干減少することから、熱膨張係数が、０．９×１０-6／℃と多少大きくなっている。気孔の開口面積の割合は大きく圧力損失は低いものであるが、耐熱衝撃性に劣る可能性がある。高い耐熱衝撃性が必要である場合は、アルミナ源原料の平均粒子径は、１〜５μｍが好ましい。
【産業上の利用可能性】
【００７８】
本発明のコーディエライト質ハニカム構造体の製造方法によれば、フィルタ等として好適に用いられる圧力損失が低減されたコーディエライト質ハニカム構造体を得ることがきる。また、得られるコーディエライト質ハニカム構造体は、隔壁の表面に触媒等が担持し易いことから、好適な触媒担体として用いることもできる。
【図面の簡単な説明】
【００７９】
【図１】本発明のコーディエライト質ハニカム構造体の製造方法の一の実施の形態によって得られるコーディエライト質ハニカム構造体の一例を示す斜視図である。
【符号の説明】
【００８０】
１…コーディエライト質ハニカム構造体、２…隔壁、３…セル。
【図１】
2006089329.tif 000004